Procédé de régénération d’un catalyseur au moins partiellement usé issu d’un procédé d’hydrocraquage, ledit catalyseur au moins partiellement usé étant issu d’un catalyseur frais comprenant au moins un métal du groupe VIIl, au moins un métal du groupe VIB, et un support comprenant au moins une zéolithe, ledit procédé comprend au moins les étapes suivantes : a) une étape de régénération dans laquelle le catalyseur au moins partiellement usé est soumis à un traitement thermique et/ou hydrothermal en présence d’un gaz contenant de l'oxygène à une température comprise entre 350°C et 460°C de manière à obtenir un catalyseur régénéré, b) une étape de réjuvénation du catalyseur régénéré issu de l’étape a) par mise en contact de celui-ci avec un composé organique ou inorganique, acide ou basique, c) une étape de calcination du catalyseur issu de l’étape b) à une température supérieure à 300°C, éventuellement en présence d’eau, pour obtenir un catalyseur réjuvéné calciné. Procédé selon la revendication précédente, dans lequel la teneur en métal du groupe VIII dans le catalyseur frais est inférieure à 20% poids, de préférence comprise entre 0,03 et 15 % poids, de manière très préférée entre 0,5 et 10 % poids, et de manière encore plus préférée entre 1 et 8 % poids exprimé en oxyde de métal du groupe VIII par rapport au poids total du catalyseur frais et la teneur en métal du groupe VIB dans le catalyseur frais est comprise entre 1 et 50 % poids, de préférence entre 5 et 40 % poids, et de manière plus préférée entre 10 et 35 % poids exprimé en oxyde de métal du groupe VIB par rapport au poids total du catalyseur frais. Procédé selon l’une des revendications précédentes, dans lequel ladite zéolithe est de choisie parmi les zéolithes appartenant aux groupes FAU, BEA, ISV, IWR, IWW, MEI, UWY, MEL, MTW, MTT, MRE, FER ou MFI et de manière préférée, la zéolithe est choisie parmi les zéolithes 10MR ou 12MR ou encore de préférence parmi les zéolithes des groupes FAU ou BEA. Procédé selon l’une des revendications précédentes, dans lequel le support du catalyseur frais comprend une zéolithe USY et/ou une zéolithe Beta, seules ou en mélange, et de manière préférée, le support comprend une zéolithe USY. Procédé selon la revendication précédente dans lequel lorsque le support contient une zéolithe USY, celle-ci présente un paramètre de maille compris entre 24,10 et 24,70 Å, de manière plus préférée entre 24,15 et 24,60 Å, de manière encore plus préférée entre 24,20 et 24,56 Å, un rapport molaire Si/Al compris entre 2 et 300, de manière plus préférée entre 2,5 et 150, de manière encore plus préférée entre 2,5 et 100, une surface BET supérieure à 500 m 2 /g, de manière plus préférée comprise entre 600 et 1100 m 2 /g, de manière encore plus préférée comprise entre 750 et 1000 m 2 /g, un volume mésoporeux compris entre 0,05 et 0,9 mL/g, de manière plus préférée entre 0,08 et 0,7 mL/g et de manière encore plus préférée entre 0,1 et 0,6 mL/g. Procédé selon l’une des revendications précédentes, dans lequel la teneur en oxygène dans le gaz utilisé dans l’étape a) de régénération est comprise entre 2 et 20% v/v, de manière plus préférée comprise entre 5 et 20% v/v, et de manière encore plus préférée le gaz utilisé est de l’air seul, la teneur en eau dans le gaz utilisé dans l’étape a) de régénération est comprise entre 0 et 1000 g d'eau par kg d'air sec, de préférence comprise entre 0 et 500 g d'eau par kg d'air sec, de manière préférée entre 0 et 250 g d'eau par kg d'air sec et de manière encore plus préférée entre 0 et 100 g d'eau par kg d'air sec, et la durée de l’étape a) de régénération est supérieure à 1 heure, plus préférablement comprise entre 1 et 100 heures, de manière préférée comprise entre 1,5 et 25 heures et de manière particulièrement préférée comprise entre 2 et 10 heures.7. Procédé selon l’une des revendications précédentes, dans lequel l’étape a) de régénération du catalyseur au moins partiellement usé est réalisée à une température comprise entre 360 et 450°C, de manière préférée comprise entre 370 et 430°C, et de manière encore plus préférée entre 380 et 420°C. Procédé selon l’une des revendications précédentes, dans lequel lorsque le composé mis en contact dans l’étape b) de réjuvénation est un composé organique, celui-ci est choisi parmi les composés organiques complexants et/ou chélatants et/ou polaires, de préférence choisi parmi les acides carboxyliques, les acides aminocarboxyliques, les polyamines, les amino-alcools, les oxymes ou les polyéthylène-imines. Procédé selon l’une des revendications 1 à 7, dans lequel lorsque le composé mis en contact à l’étape b) est un acide inorganique, celui-ci est choisi parmi l’acide phosphorique, l’acide nitrique ou l’acide borique. Procédé selon l’une des revendications précédentes, dans lequel l’étape b) de réjuvénation est réalisée par mise en contact du catalyseur régénéré avec uniquement l’acide phosphorique et un acide carboxylique, et un solvant de préférence, de l’eau. Procédé selon l’une des revendications 1 à 9, dans lequel l’étape b) de réjuvénation est réalisée par mise en contact du catalyseur régénéré avec uniquement de l’acide citrique, et un solvant, de préférence l’eau. Procédé selon l’une des revendications 1 à 9, dans lequel l’étape b) de réjuvénation est réalisée par mise en contact du catalyseur régénéré avec uniquement de l’acide citrique, des précurseurs métalliques, de préférence des composés à base de nickel, de molybdène ou de tungstène, et un solvant de préférence, de l’eau, éventuellement de l’acide phosphorique. Procédé selon l’une des revendications 1 à 9, dans lequel l’étape b) de réjuvénation est réalisée par mise en contact du catalyseur régénéré avec uniquement de l’acide citrique, un composé organique de type glycol choisi parmi PEG, l’EG, le DEG ou le TEG ou éther de glycol et un solvant et de préférence de l’eau. Procédé selon l’une des revendications 1 à 9, dans lequel l’étape b) de réjuvénation est réalisée par mise en contact du catalyseur régénéré avec uniquement des précurseurs métalliques, de préférence des composés à base de nickel, de molybdène ou de tungstène, et un solvant de préférence, de l’eau et éventuellement de l’acide phosphorique. Procédé selon l’une des revendications 1 à 9, dans lequel l’étape b) de réjuvénation est réalisée par mise en contact du catalyseur régénéré avec uniquement un acide inorganique, de préférence l’acide phosphorique ou l’acide nitrique, et un solvant, de préférence l’eau. Procédé selon l’une des revendications précédentes, dans lequel le composé introduit à l’étape b) est introduit dans une solution d’imprégnation dans une quantité correspondant : - à un rapport molaire composé ajouté par métal(aux) du groupe VIB présent dans le catalyseur régénéré compris entre 0,01 à 2,0 mol/mol, de préférence entre 0,01 à 1,5 mol/mol, de manière préférée entre 0,01 et 1,0 mol/mol et de manière très préférée, entre 0,02 et 0,5 mol/mol, - et, à un rapport molaire composé ajouté par métal(aux) du groupe VIII présent(s) dans le catalyseur régénéré compris entre 0,02 à 6,0 mol/mol, de préférence entre 0,03 à 4,0 mol/mol, de manière préférée compris entre 0,04 et 3,0 mol/mol et de manière très préférée, entre 0,05 et 1,5 mol/mol. Procédé selon l’une des revendications précédentes, dans lequel l’étape c) de calcination est réalisée à une température comprise entre 300°C et 650°C, de préférence entre 350°C et 550°C, de manière très préférée entre 370°C et 500°C, de manière encore plus préférée entre 380 et 460°C, de préférence sous une atmosphère inerte ou sous une atmosphère contenant de l'oxygène, pendant une durée comprise entre 5 minutes et 24 heures, et de préférence entre 30 minutes et 10 heures et en présence d’une teneur en vapeur d’eau comprise entre 0 et 1000 g d'eau par kg d'air sec, de préférence entre 0 et 500 g d'eau par kg d'air sec, de manière préférée entre 0 et 250 g d'eau par kg d'air sec, et de manière encore plus préférée entre 0 et 100 g d'eau par kg d'air sec. Utilisation du catalyseur obtenu selon le procédé selon l’une des revendications 1 à 17è dans un procédé d’hydrocraquage de coupes hydrocarbonées.